(57)【要約】      （修正有）【課題】脱水性、表面性、剛性にすぐれた工業用織物を提供する。【解決手段】第１上面側経糸、第１下経地糸接結糸、及び上面側緯糸と織り合わされる第２上面側経糸、第２下経地糸接結糸から構成された二層織物において、第１上面側経糸と第１下経地糸接結糸とが第１経糸接結の組を形成し、第２上面側経糸と第２下経地糸接結糸とが第２経糸接結の組を形成し、第１経糸接結の組と第２経糸接結の組が隣接配置して、第１上面側経糸と第２上面側経糸が異なる組織であって、３本以上の上面側緯糸と下面側緯糸の間を通る潜在部を形成する組織で、第２下経地糸接結糸が上面側緯糸の上側を通る組織とし、第１下経地糸接結糸も潜在部のうち第２上面側経糸のナックルと隣接しない位置で、第２下経地糸接結糸が通った上面側緯糸とは異なる上面側緯糸の上側を通る組織、第１下経地糸接結糸と第２下経地糸接結糸とが寄り合い、上面側経糸組織を形成する工業用二層織物。【選択図】図１
2006348403.tif 000002
【特許請求の範囲】
【請求項１】
上面側緯糸と織り合わされる第１上面側経糸、及び上面側緯糸と下面側緯糸の両方と織り合わされる第１下経地糸接結糸、及び上面側緯糸と織り合わされる第２上面側経糸、及び上面側緯糸と下面側緯糸の両方と織り合わされる第２下経地糸接結糸から構成された二層織物において、
第１上面側経糸と第１下経地糸接結糸とが第１経糸接結の組を形成し、第２上面側経糸と第２下経地糸接結糸とが第２経糸接結の組を形成し、第１経糸接結の組と第２経糸接結の組が隣接配置して、第１上面側経糸、第１下経地糸接結糸、第２上面側経糸、第２下経地糸接結糸の順で配列しており、
第１上面側経糸と第２上面側経糸が異なる組織であって、第２上面側経糸が上面側緯糸の上を通って形成するナックルとナックルの間に、少なくとも３本以上の上面側緯糸と下面側緯糸の間を通る潜在部を形成する組織で、
潜在部のうち第２上面側経糸のナックルと隣接しない位置で、第２下経地糸接結糸が１本または２本の上面側緯糸の上側を通る組織とし、第１下経地糸接結糸も潜在部のうち第２上面側経糸のナックルと隣接しない位置で、第２下経地糸接結糸が通った上面側緯糸とは異なる１本または２本の上面側緯糸の上側を通る組織とし、
第２上面側経糸を挟んで第１下経地糸接結糸と第２下経地糸接結糸とが寄り合い、３本が協働して上面側表面に第１上面側経糸と同じ上面側経糸組織を形成することを特徴とする工業用二層織物。
【請求項２】
第２上面側経糸が形成する１つの潜在部において、第２上面側経糸のナックルと隣接しない位置で、第１下経地糸接結糸と第２下経地糸接結糸の両方が、１本または２本の異なる上面側緯糸の上側を通るナックルを形成することを特徴とする、請求項１に記載された工業用二層織物。
【請求項３】
第２上面側経糸が複数の潜在部を形成する組織であって、１つの潜在部の第２上面側経糸のナックルと隣接しない位置で、第１下経地糸接結糸が１本または２本の異なる上面側緯糸の上側を通るナックルを形成し、且つそれとは異なる潜在部で第２上面側経糸のナックルと隣接しない位置で、第２下経地糸接結糸が１本または２本の異なる上面側緯糸の上側を通るナックルを形成することを特徴とする、請求項１に記載された工業用二層織物。
【請求項４】
第１、第２経糸接結の組の隣に、上面側緯糸と織り合わされる上面側経糸、そして下面側緯糸と織り合わされる下面側経糸とからなる経糸の組を配置したことを特徴とする、請求項１ないし３のいずれか１項に記載された工業用二層織物。
【請求項５】
第１下経地糸接結糸と第２下経地糸接結糸の組織が異なる組織であることを特徴とする、請求項１ないし４のいずれか１項に記載された工業用二層織物。
【請求項６】
第１下経地糸接結糸と第２下経地糸接結糸の組織が同じ組織か、または同じ組織の向きを左右逆にした鏡像組織であることを特徴とする、請求項１ないし４のいずれか１項に記載された工業用二層織物。
【請求項７】
第２上面側経糸及び第１下経地糸接結糸及び第２下経地糸接結糸が協働して上面側表面に形成する上面側経糸組織と、第１上面側経糸の組織が、それぞれ１本の上面側緯糸の上を通り、次いで連続する４本の上面側緯糸の下を通り、次いで１本の上面側緯糸の上を通り、２本の上面側緯糸の下を通る１／４−１／２組織であることを特徴とする、請求項１ないし６のいずれか１項に記載された工業用二層織物。
【請求項８】
第２上面側経糸及び第１下経地糸接結糸及び第２下経地糸接結糸が協働して上面側表面に形成する上面側経糸組織と、第１上面側経糸の組織が、それぞれ１本の上面側緯糸の上を通り、次いで１本の上面側緯糸の下を通る１／１組織であり、上面側表面に平織組織を形成することを特徴とする、請求項１ないし６のいずれか１項に記載された工業用二層織物。
【請求項９】
下面側緯糸が連続する２本の下面側経糸及び／又は下経地糸接結糸の上側を通り、次いで連続する２本以上の下面側経糸及び／又は下経地糸接結糸の下側を通って下面側表面に下面側緯糸のロングクリンプを形成する組織であることを特徴とする、請求項１ないし８のいずれか１項に記載された工業用二層織物。
【請求項１０】
下面側緯糸が１本の下面側経糸又は下経地糸接結糸の上側を通り、次いで連続する２本以上の下面側経糸及び／又は下経地糸接結糸の下側を通って下面側表面に下面側緯糸のロングクリンプを形成する組織であることを特徴とする、請求項１ないし８のいずれか１項に記載された工業用二層織物。
【発明の詳細な説明】
【技術分野】
【０００１】
本発明は、特に優れた通気性、表面性、織物剛性を有する工業用二層織物に関する。
【背景技術】
【０００２】
従来から工業用織物としては経糸、緯糸で製織した織物が広く使用されており、例えば抄紙用ワイヤーや搬送用ベルト、ろ布等その他にも多くの分野で使用されており、用途や使用環境に適した織物特性が要求されている。特に織物の網目を利用して原料の脱水等を行う製紙工程で使用される抄紙用ワイヤーでの要求は厳しく、紙に織物のワイヤーマークを転写しにくい表面性に優れた織物、また原料に含まれる余分な水分を十分脱水するための脱水性、過酷な環境下においても好適に使用できる程度の耐摩耗性、剛性を持ち合わせたもの、そして良好な紙を製造するために必要な条件を長期間持続することのできる織物が要求されている。その他にも繊維支持性、製紙の歩留まりの向上、寸法安定性、走行安定性等が要求されている。さらに近年では抄紙マシンが高速化しているため、それに伴い抄紙用ワイヤーへの要求も一段と厳しいものとなっている。
このように工業用織物の中でも最も要求が厳しい抄紙用織物について説明すればほとんどの工業用織物の要求とその解決について理解できるので、以下抄紙用織物を代表して本発明を説明する。
抄紙用織物としては特に紙に織物のワイヤーマークを転写しにくい優れた表面性、原料に含まれる余分な水分を十分脱水するための脱水性、微細な繊維をとめる繊維支持性、過酷な走行条件においても長期間走行できる剛性等が非常に重要である。これらを満足させる織物として組織や構成に関する研究が進められているが、最近では上下組になった上面側経糸、下面側経糸の一部を経地糸接結糸とした２層織物が使用されている。経地糸接結糸は上面側緯糸、下面側緯糸の両方と織り合わせる接結機能を有するものであるが、それと同時に上面側表面、下面側表面の一部を形成する上面側経糸、下面側経糸と同じ機能も有する。
特開２００３−３４２８８９号公報にも経地糸接結糸を用いた２層織物が開示されている。この織物は経地糸接結糸を用いているため付加的な接結糸が無く、上面側織物組織を崩すことがないため、表面性に優れる。また緯糸接結織物と比較しても接結強度に優れる。しかし、この織物は組を形成する２本の経地糸接結糸が、上面側緯糸の上側を通る部分で上面側緯糸を下側に引き込むため、この接結部分で上面側表面に凹みを作ってしまう。そのため、接結に関与しない上面側経糸が上面側緯糸の上側を通って形成するナックルと、経地糸接結糸が上面側緯糸の上側を通って形成するナックルで高低差が生じ、それが紙にマークを与えてしまうことがある。また、組になった経地糸接結糸が隣接して織物層内で交差することで層内の内部空間を塞いでしまい、局所的に脱水不足が生じてしまうこともあった。
このように、経地糸接結糸を用いた織物において、脱水性、表面性、剛性等の工業用織物として要求される全ての条件を満足する織物は未だ開発されていなかった。
【特許文献１】特開２００３−３４２８８９号公報
【発明の開示】
【発明が解決しようとする課題】
【０００３】
本発明は工業用織物に必要とされる脱水性、表面性、剛性等の全ての要求を満足させる工業用二層織物を提供しようとするものである。
【課題を解決するための手段】
【０００４】
本発明は、
「１．  上面側緯糸と織り合わされる第１上面側経糸、及び上面側緯糸と下面側緯糸の両方と織り合わされる第１下経地糸接結糸、及び上面側緯糸と織り合わされる第２上面側経糸、及び上面側緯糸と下面側緯糸の両方と織り合わされる第２下経地糸接結糸から構成された二層織物において、
第１上面側経糸と第１下経地糸接結糸とが第１経糸接結の組を形成し、第２上面側経糸と第２下経地糸接結糸とが第２経糸接結の組を形成し、第１経糸接結の組と第２経糸接結の組が隣接配置して、第１上面側経糸、第１下経地糸接結糸、第２上面側経糸、第２下経地糸接結糸の順で配列しており、
第１上面側経糸と第２上面側経糸が異なる組織であって、第２上面側経糸が上面側緯糸の上を通って形成するナックルとナックルの間に、少なくとも３本以上の上面側緯糸と下面側緯糸の間を通る潜在部を形成する組織で、
潜在部のうち第２上面側経糸のナックルと隣接しない位置で、第２下経地糸接結糸が１本または２本の上面側緯糸の上側を通る組織とし、第１下経地糸接結糸も潜在部のうち第２上面側経糸のナックルと隣接しない位置で、第２下経地糸接結糸が通った上面側緯糸とは異なる１本または２本の上面側緯糸の上側を通る組織とし、
第２上面側経糸を挟んで第１下経地糸接結糸と第２下経地糸接結糸とが寄り合い、３本が協働して上面側表面に第１上面側経糸と同じ上面側経糸組織を形成することを特徴とする工業用二層織物。
２.  第２上面側経糸が形成する１つの潜在部において、第２上面側経糸のナックルと隣接しない位置で、第１下経地糸接結糸と第２下経地糸接結糸の両方が、１本または２本の異なる上面側緯糸の上側を通るナックルを形成することを特徴とする、１項に記載された工業用二層織物。
３.  第２上面側経糸が複数の潜在部を形成する組織であって、１つの潜在部の第２上面側経糸のナックルと隣接しない位置で、第１下経地糸接結糸が１本または２本の異なる上面側緯糸の上側を通るナックルを形成し、且つそれとは異なる潜在部で第２上面側経糸のナックルと隣接しない位置で、第２下経地糸接結糸が１本または２本の異なる上面側緯糸の上側を通るナックルを形成することを特徴とする、１項に記載された工業用二層織物。
４.  第１、第２経糸接結の組の隣に、上面側緯糸と織り合わされる上面側経糸、そして下面側緯糸と織り合わされる下面側経糸とからなる経糸の組を配置したことを特徴とする、１項ないし３項のいずれか１項に記載された工業用二層織物。
５.  第１下経地糸接結糸と第２下経地糸接結糸の組織が異なる組織であることを特徴とする、１項ないし４項のいずれか１項に記載された工業用二層織物。
６.  第１下経地糸接結糸と第２下経地糸接結糸の組織が同じ組織か、または同じ組織の向きを左右逆にした鏡像組織であることを特徴とする、１項ないし４項のいずれか１項に記載された工業用二層織物。
７.  第２上面側経糸及び第１下経地糸接結糸及び第２下経地糸接結糸が協働して上面側表面に形成する上面側経糸組織と、第１上面側経糸の組織が、それぞれ１本の上面側緯糸の上を通り、次いで連続する４本の上面側緯糸の下を通り、次いで１本の上面側緯糸の上を通り、２本の上面側緯糸の下を通る１／４−１／２組織であることを特徴とする、１項ないし６項のいずれか１項に記載された工業用二層織物。
８.  第２上面側経糸及び第１下経地糸接結糸及び第２下経地糸接結糸が協働して上面側表面に形成する上面側経糸組織と、第１上面側経糸の組織が、それぞれ１本の上面側緯糸の上を通り、次いで１本の上面側緯糸の下を通る１／１組織であり、上面側表面に平織組織を形成することを特徴とする、１項ないし６項のいずれか１項に記載された工業用二層織物。
９.  下面側緯糸が連続する２本の下面側経糸及び／又は下経地糸接結糸の上側を通り、次いで連続する２本以上の下面側経糸及び／又は下経地糸接結糸の下側を通って下面側表面に下面側緯糸のロングクリンプを形成する組織であることを特徴とする、１項ないし８項のいずれか１項に記載された工業用二層織物。
１０.  下面側緯糸が１本の下面側経糸又は下経地糸接結糸の上側を通り、次いで連続する２本以上の下面側経糸及び／又は下経地糸接結糸の下側を通って下面側表面に下面側緯糸のロングクリンプを形成する組織であることを特徴とする、１項ないし８項のいずれか１項に記載された工業用二層織物。」
に関する。
本発明でいう「潜在部」とは、第２上面側経糸が上面側緯糸と下面側緯糸の間を通る部分を言う。この潜在部では第２上面側経糸は上層と下層の間を通るので、上面側表面、下面側表面には現れない。
【発明の効果】
【０００５】
本発明の工業用二層織物は、１本の上面側経糸と２本の下経地糸接結糸を組み合わせて、隣接する１本の上面側経糸と同じ組織を上面側表面に形成した工業用二層織物であって、組織、ナックルの高さが均一であるため表面性に優れ、また従来の織物に比べて織物層内に斜め方向の空間が多く存在するため通気性、ろ水性に優れた織物とすることができる。
【発明を実施するための最良の形態】
【０００６】
本発明の工業用織物は、上面側緯糸と織り合わされる第１上面側経糸、及び上面側緯糸と下面側緯糸の両方と織り合わされる第１下経地糸接結糸、及び上面側緯糸と織り合わされる第２上面側経糸、及び上面側緯糸と下面側緯糸の両方と織り合わされる第２下経地糸接結糸から構成された二層織物であり、第１上面側経糸と第１下経地糸接結糸とが第１経糸接結の組を形成し、第２上面側経糸と第２下経地糸接結糸とが第２経糸接結の組を形成し、第１経糸接結の組と第２経糸接結の組が隣接配置して、第１上面側経糸、第１下経地糸接結糸、第２上面側経糸、第２下経地糸接結糸の順で配列しており、第１上面側経糸と第２上面側経糸が異なる組織であって、第２上面側経糸が上面側緯糸の上を通って形成するナックルとナックルの間に、少なくとも３本以上の上面側緯糸と下面側緯糸の間を通る潜在部を形成する組織で、潜在部のうち第２上面側経糸のナックルと隣接しない位置で、第２下経地糸接結糸が１本または２本の上面側緯糸の上側を通るナックルを形成し、第１下経地糸接結糸も潜在部のうち第２上面側経糸のナックルと隣接しない位置で、第２下経地糸接結糸が通った上面側緯糸とは異なる１本または２本の上面側緯糸の上側を通りナックルを形成し、第２上面側経糸を挟んで第１下経地糸接結糸と第２下経地糸接結糸とが寄り合い、３本が協働して上面側表面に第１上面側経糸と同じ上面側経糸組織を形成する二層織物である。本明細書内でナックルとは、上面側経糸、経地糸接結糸、下面側経糸が１本又は２本の緯糸の上、または下を通って緯糸と交絡して形成される経糸が降曲して突出する部分を示し、上面側緯糸の上あるいは下面側緯糸の下に形成される。
本発明の織物は上面側表面の組織を崩すことなく経方向の糸で上下織物を強力に織り合わせることができる。また、従来の織物では隣接する２本の経地糸接結糸が交差することで織物内部の空間を塞いでしまい通気性、ろ水性に問題を与えていたが、本発明の織物では１本の上面側経糸を挟んで両側の２本の経地糸接結糸が協働して上面側組織を形成しており、これら３本の経糸の間に斜めの空間ができるため、ろ水性、通気性に優れた織物となる。
【０００７】
本発明の織物は、第１上面側経糸と第１下経地糸接結糸からなる第１経糸接結の組と、第２上面側経糸と第２下経地糸接結糸からなる第２経糸接結の組が隣接配置してなる織物であるが、第１、第２経糸接結の組の他に、上面側緯糸と織り合わされる上面側経糸、そして下面側緯糸と織り合わされる下面側経糸とからなる経糸の組を配置してもよい。経糸接結の組は上下層を織り合わせるために必ず必要であり、少なくとも各１組ずつあればその他を全て経糸の組としても構わない。もちろん、経糸接結の組を多く配置すれば接結力が向上するが、織物完全組織において経糸接結の組が少なくとも各１組ずつあれば特に問題はない。例えば、完全組織の中で隣接する第１、第２経糸接結の組の隣に２組の経糸の組を配置し、その隣に第１、第２経糸接結の組を配置し、その隣に２組の経糸の組を配置する等すればよい。
ここでいう上面側経糸とは上面側緯糸と織り合わされて上面側表面組織を形成するものであり、下経地糸接結糸とは上面側緯糸及び下面側緯糸と織り合わされて上面側表面組織、下面側表面組織の両方を構成するものであり、また、下経地糸接結糸は上下層を織り合わせる接結糸としても機能するものである。織物使用上の縦方向の糸で接結することによって、常に張力がかかった状態で使用されることとなるため、緩んで内部摩耗が発生したりすることがない。また、単に接結するだけの付加的な接結糸と比べ、経地糸接結糸は表面を形成する経糸として機能するため付加的なマークの発生もない。さらに、付加的な接結糸が存在しないため、打ち込み本数を増やすことができ、繊維支持性にも優れたものとなる。
【０００８】
そして、本発明の織物では、第１上面側経糸と第１下経地糸接結糸からなる第１経糸接結の組と、第２上面側経糸と第２下経地糸接結糸からなる第２経糸接結の組が存在しており、これらが隣接配置している。これらの経糸は、第１上面側経糸、第１下経地糸接結糸、第２上面側経糸、第２下経地糸接結糸の順で配置しており、配置順序が非常に重要である。これは、第１経地糸接結糸、第２上面側経糸、第２経地糸接結糸のこれら３本が協働して１本の経糸として機能するためである。第１上面側経糸は独立して１つの組織を形成するため一番端に配置され、次いで第１下経地糸接結糸、そして第２上面側経糸、そして第２下経地糸接結糸の順番となる。
ここでいう、「第１下経地糸接結糸、第２上面側経糸、第２下経地糸接結糸が協働して１本の経糸として機能する」とは、第２上面側経糸を挟んで両側に配置する第１下経地糸接結糸と第２下経地糸接結糸のこれら３本によって、第１上面側経糸と実質的に同じ経糸組織を形成するものであること示している。しかし、１本の緯糸の上、下を交互に通る平織組織の経糸が配列している場合、それらの経糸は同じ間隔で配列し、本発明のように３本が協働して１本の経糸のようになることはなく、常に等間隔で配置して隣接する経糸同士が寄り合うことはない。しかし、本発明では第２上面側経糸が３本以上の上面側緯糸と下面側緯糸の間を通る潜在部を形成する組織であり、第２上面側経糸の両側に隣接する第１経地糸接結糸と第２経地糸接結糸がその潜在部で、それぞれ、第２上面側経糸が形成するナックルと隣接しない位置で１本または２本の上面側緯糸の上側を通る組織としたため、第２上面側経糸を中心に寄り合う構造となる。もし、潜在部のうち第２上面側経糸のナックルと隣接する上面側緯糸の上、または第２上面側経糸が形成するナックルと同じ上面側緯糸の上を、第１経地糸接結糸、または第２経地糸接結糸が通る組織とした場合、ナックルの高低差やその他の力の作用によりそれらのナックルは反発して離れてしまい、協働して１本の経糸のようにはならない。しかし、本発明の織物のように、第２上面側経糸のナックルの存在しない潜在部で、第２上面側経糸の両側にある下経地糸接結糸がナックルを形成する組織とすれば、反発せずに寄り合い、第２上面側経糸のナックルとほぼ同一線上にそれぞれの下経地糸接結糸のナックルが配置されることとなるため、見かけ上１本の経糸のようになる。
例えば、第２上面側経糸が３本の上面側緯糸と下面側緯糸の間を通る潜在部と、５本の上面側緯糸と下面側緯糸の間を通る潜在部の２つの潜在部を有する組織とすれば、第２下経地糸接結糸では緯糸３本分の潜在部の中心にある１本の上面側緯糸の上側を通る組織等がある。そして、第１下経地糸接結糸では、緯糸５本分の潜在部のうち、端から２本目と４本目の上面側緯糸の上側を通る組織等がある。この他にも、第２上面側経糸が８本の上面側緯糸と下面側緯糸の間を通る潜在部を有する組織とした場合、第１下経地糸接結糸は端から３本目の上側を通る組織とし、第２下経地糸接結糸は端から６本目の上側を通る組織等がある。このように、第２上面側経糸のナックルと少なくとも緯糸１本分離れた位置で第１、第２下経地糸接結糸がナックルを形成する組織とすればよく、その他は特に限定されない。
【０００９】
第１下経地糸接結糸と第２下経地糸接結糸がそれぞれ、第２上面側経糸の形成するナックルと隣接しない位置で１本または２本の上面側緯糸の上側を通る組織とするのは、第１下経地糸接結糸と第２下経地糸接結糸が第２上面側経糸とできるだけ反発しないようにするためであって、好ましくは第２上面側経糸の潜在部の真ん中あたりで下経地糸接結糸がナックルを形成するようにすればよい。例えば、第２上面側経糸が緯糸５本分の潜在部を形成する組織の場合、第１下経地糸接結糸または第２下経地糸接結糸が端から１本目と５本目の上面側緯糸の上側を通る組織とするのは好ましくない。このような組織とした場合、各構成糸が反発し合い上面側表面で１本の経糸のように機能しなくなってしまう。またその作用を利用して第１上面側経糸が形成する経糸ナックルと同じ上面側緯糸、あるいはそのすぐ隣の上面側緯糸の上に、第１下経地糸接結糸がナックルを形成する組織とすると、第１上面側経糸と第１下経地糸接結糸は反発し、第１下経地糸接結糸はより第２上面側経糸に接近する構造となり、その結果、第１上面側経糸による経糸組織、第１下経地糸接結糸、第２上面側経糸、第２下経地糸接結糸の３本による経糸１本分の経糸組織がほぼ等間隔で配置されることとなり好ましい。また、従来の織物では、下経地糸接結糸が上面側緯糸の上を通るところで緯糸を下側に引き込むため、他の経糸のナックルよりも落ち込んでいるのだが、本発明では第２上面側経糸の潜在部間で第１、第２下経地糸接結糸が上面側緯糸の上を通る組織とするため、下経地糸接結糸が上面側緯糸を上側から織り込んだとしても、第２上面側経糸がその緯糸を下から持ち上げ、接結部の落ち込みを防止する。つまり、全ての経糸ナックルの高さがほぼ均一となるため、表面性に優れた織物となる。
【００１０】
上面側表面に形成される組織は特に限定されずどのような組織であっても構わない。例えば、経糸が１本の上面側緯糸の上を通り、次いで連続する４本の上面側緯糸の下を通り、次いで１本の上面側緯糸の上を通り、２本の上面側緯糸の下を通る１／４−１／２組織等がある。第１上面側経糸は１本でこの組織を構成するため、この通りの組織であればよいが、第１上面側経糸及び第２下経地糸接結糸及び第２下経地糸接結糸は３本が協働して上面側表面にこの組織を形成することとなるため、それぞれの糸をどのような組織とするか十分考慮する必要がある。そして、緯糸組織はそれらの経糸組織のシフトによって何種類か考えられるが、例えば１／４−１／２組織の経糸のシフトの仕方によって、緯糸４本の経糸の上、１本の経糸の下、２本の経糸の上、１本の経糸の下を通る４／１−２／１組織とすることもできるし、３本の経糸の上、１本の経糸の下を通る１／３組織とすることもできる。
その他、経糸が１本の上面側緯糸の上を通り、次いで１本の上面側緯糸の下を通る１／１組織を組み合わせて上面側表面に平織組織を形成する組織もある。同様に各構成糸、特に第１下経地糸接結糸、第２上面側経糸、第２下経地糸接結糸の組織を検討する必要がある。
【００１１】
下面側表面組織についても特に限定はなく、例えば下面側緯糸が連続する２本の下面側経糸及び／又は下経地糸接結糸の上側を通り、次いで連続する２本以上の下面側経糸及び／又は下経地糸接結糸の下側を通って下面側表面に下面側緯糸のロングクリンプを形成する組織等が好ましい。下面側の隣り合う２本の経糸が１本の下面側緯糸を同時に織り込む組織とすることで、下面側緯糸ロングクリンプがさらに表面に突出する構造となるため耐摩耗性が向上し、同時に剛性も向上する。さらに隣り合う２本の経糸が１本の下面側緯糸を下面側から織り込み、その部分で隣り合う左右の経糸と交互に接近し、実質的に経糸が蛇行したジグザグ配置とするとよい。
ジグザグ配置とは例を示して説明する。経糸の組、接結経糸の組が適宜配置されている下面側層において、下面側緯糸は隣接する２本の経糸により同時に織り込まれロングクリンプを形成するということは、隣接する２本の下面側の経糸は同時に１本の下面側緯糸の下側を通ることを意味する。隣接する３本の下面側の経糸を、第１下経地糸接結糸、第２下経地糸接結糸、下面側経糸３とした場合、第２下経地糸接結糸は隣接する第１下経地糸接結糸と共に下面側緯糸１´によって織り合わされる。また第２下経地糸接結糸は隣接する下面側経糸３と共に下面側緯糸７´によって織り合わされる。２本の隣接する下面側の経糸は下面側緯糸と織り合わされた部分で寄り合って引き揃えて配置される。つまり、第１、第２下経地糸接結糸は下面側緯糸１´と織り合わされるところで寄り合い、また第２下経地糸接結糸と下面側経糸３は下面側緯糸７´と織り合わされるところで寄り合う。それによって、第２下経地糸接結糸は下面側緯糸１´との交点では第１下経地糸接結糸側に寄り、下面側緯糸７´との交点では下面側経糸３側に寄る。すると、第２下経地糸接結糸は右に、左に蛇行するジグザグ配置となる。その他の経糸も同じ作用から同じジグザグ配置となる。このジグザグ配置としたことにより、織物の斜め方向の剛性が向上し、さらに上面側の経糸と下面側の経糸が重なる部分と重ならない部分が混在することとなるため、ランダムな大きさや形状の網目ができることによって段階的に脱水させることができ、脱水マークの発生、ワイヤー上のシート原料の刺さり込み、繊維や填料等の抜けを抑制することができる。
【００１２】
これら上面側表面組織、そして下面側表面組織を形成する第１下経地糸接結糸と第２下経地糸接結糸の組織は適宜選択すればよく、同じ組織となっても異なる組織となっても構わない。特に、第１下経地糸接結糸と第２下経地糸接結糸の組織を同じ組織、あるいは向きを左右逆にした鏡像組織等とすると、上面側緯糸の引き込みが均一となり表面に高さが均一なナックルを形成することができ、さらに製織上張力バランスがほぼ等しくなるため織機のビーム数を増やす必要がなく好ましい。
上面側緯糸と下面側緯糸の配置割合についても特に限定はなく、抄紙用織物では上面側表面を緻密な構造とした方が繊維支持性、表面性の面から好ましいため密とし、下面側表面は耐摩耗性向上を目的として線径の大きい緯糸を使用した方がよいため、粗とすることが好ましい他。例えば、上面側緯糸と下面側緯糸を２：１、４：３等の割合で配置する等がある。もちろん、１：１の割合であってもよい。
そして、上面側表面には上面側緯糸間に上面側緯糸よりも線径の小さい補助緯糸を配置してもよい。例えば上面側緯糸と補助緯糸を交互に配置し、補助緯糸が複数本の経糸の上側を通るロングクリンプを形成する組織とすることで、緯糸の繊維支持性を向上させる効果がある。
【００１３】
構成糸の線径については特に限定はないが、緻密で平滑な表面とするためには上面側表面を構成する上面側緯糸、上面側経糸は比較的線径の小さいものである方が好ましい。そして、特に表面性を重視する用途においては、下経地糸接結糸も上面側経糸と同径の糸を用いることが好ましい。上面側経糸と下経地糸接結糸に線径差があると、径の大きい方の糸が上面側表面に突出して、紙にワイヤーマークを付与してしまうことがあり好ましくない。上面側経糸と下経地糸接結糸の線径が同じであれば上面側の経糸ナックルの高さがほぼ同じとなるため、比較的均一な表面を形成することができる。しかし、耐摩耗性を考慮するのであれば、下経地糸接結糸と下面側経糸を同線径としても構わない。
マシンやロール接触面側となる下面側表面は剛性や耐摩耗性が必要とされるため、下面側緯糸、下面側経糸は比較的線径の大きいものである方が好ましい。
本発明に使用される糸は用途によって選択すればよいが、例えば、モノフィラメントの他、マルチフィラメント、スパンヤーン、捲縮加工や嵩高加工等を施した一般的にテクスチャードヤーン、バルキーヤーン、ストレッチヤーンと称される加工糸、あるいはこれらを撚り合わせる等して組み合わせた糸が使用できる。また、糸の断面形状も円形だけでなく四角形状や星型等の短形状の糸や楕円形状、中空等の糸が使用できる。また、糸の材質としても、自由に選択でき、ポリエステル、ポリアミド、ポリフェニレンサルファイド、ポリフッ化ビニリデン、ポリプロ、アラミド、ポリエーテルエーテルケトン、ポリエチレンナフタレート、ポリテトラフルオロエチレン、綿、ウール、金属等が使用できる。もちろん、共重合体やこれらの材質に目的に応じてさまざまな物質をブレンドしたり含有させた糸を使用しても良い。
抄紙用ワイヤーとしては一般的には、上面側経糸、下面側経糸、下経地糸接結糸、上面側緯糸には剛性があり、寸法安定性に優れるポリエステルモノフィラメントを用いるのが好ましい。また、耐摩耗性が要求される下面側緯糸にはポリエステルモノフィラメントとポリアミドモノフィラメントを交互に配置する等、交織するのが剛性を確保しつつ耐摩耗性を向上できて好ましい。
【実施例】
【００１４】
発明の実施の形態を実施例にもとづき図面を参照して説明する。
図１〜２７は本発明の実施例であって、意匠図、経糸に沿った断面図を示している。図３は実施例１の織物の上面側の表面図である。
意匠図とは織物組織の最小の繰り返し単位であって、この完全組織が上下左右につながって織物全体の組織が形成される。意匠図において、経糸はアラビア数字、例えば１、２、３で示し、そのうち上面側経糸と下面側経糸からなる経糸の組の場合と、上面側経糸と下経地糸接結糸からなる接結経糸の組の場合がある。緯糸はダッシュを付したアラビア数字、例えば１´、２´、３´で示し、特に上面側緯糸についてはｕを付した１´ｕ、２´ｕ、３´ｕで示し、下面側緯糸についてはｄを付した１´ｄ、２´ｄ、３´ｄで示した。配置比率によって上面側緯糸と下面側緯糸が上下に配置されている場合と、上面側緯糸のみの場合がある。
また、×印は上面側経糸が上面側緯糸の上側に位置していることを示し、□印は下面側経糸が下面側緯糸の下側に位置していることを示す。●印は第１下経地糸接結糸が上面側緯糸の上側に位置していることを示し、○印はその第１下経地糸接結糸が下面側緯糸の下側に位置していることを示す。そして、◆印は第２下経接経地糸結糸が上面側緯糸の上側に位置していることを示し、◇印はその第２下経地糸接結糸が下面側緯糸の下側に位置していることを示す。また、経糸の断面図では第１下経地糸接結糸を斜線で塗りつぶし、第２下経地糸接結糸を点で塗りつぶした。
意匠図では糸が上下に正確に重なって配置されることになっているが、これは図面の都合上であって実際の織物ではずれて配置されても構わない。緯糸については配置比率から一部上面側緯糸の下に下面側緯糸が配置されていないところもある。また、第１下経地糸接結糸、第２上面側経糸、第２下経地糸接結糸は互いにくっつき合って上面側表面で上面側完全組織を構成する１本の経糸として機能する。また、接結経糸の断面図においては、第１下経地糸接結糸と第２上面側経糸と第２下経地糸接結糸の３本が協働して第１上面側経糸と同じ組織を形成することから、第１上面側経糸とその他の３本の経糸は別途示した。
【００１５】
（実施例１）
図１は本発明の実施例１の織物の意匠図である。図２は図１の意匠図の第１上面側経糸１と、第１下経地糸接結糸１、第２上面側経糸２、第２下経地糸接結糸２の断面図を示したものである。図３は図１の意匠図の上面側表面の平面図である。この織物は接結経糸の組を４／８の割合で配置した１６シャフトの２層織物であって、上面側緯糸と下面側緯糸の配置割合は２：１である。
図１の意匠図において、１、６は第１接結経糸の組で、２、７は第２接結経糸の組であり、３、４、５、８は上面側経糸、下面側経糸からなる経糸の組である。上下層を織り合わせる下経地糸接結糸が４／１６の割合で配置されているが、この程度であっても接結強度は十分である。
上面側表面は、１本の上面側緯糸の上を通り、次いで連続する４本の上面側緯糸の下を通り、次いで１本の上面側緯糸の上を通り、２本の上面側緯糸の下を通る１／４−１／２組織の経糸からなり、上面側緯糸は１本の上面側経糸又は下経地糸接結糸の上側を通った後、３本の上面側経糸及び／又は下経地糸接結糸の下側を通る組織を繰り返した組織である。具体的には、上面側表面は、第１上面側経糸１は１本の上面側緯糸１´ｕの上を通り、次いで連続する４本の上面側緯糸２´ｕ、３´ｕ、４´ｕ、５´ｕの下を通り、次いで１本の上面側緯糸６´ｕの上を通り、２本の上面側緯糸７´ｕ、８´ｕの下を通り、１本の上面側緯糸９´ｕの上を通り、次いで連続する４本の上面側緯糸１０´ｕ、１１´ｕ、１２´ｕ、１３´ｕの下を通り、次いで１本の上面側緯糸１４´ｕの上を通り、２本の上面側緯糸１５´ｕ、１６´ｕの下を通る１／４−１／２組織を繰り返したものである。そして、第１下経地糸接結糸１及び第２上面側経糸２及び第２下経地糸接結糸２が協働して上面側表面に、第１上面側経糸１の組織と同じ１／４−１／２組織を構成する。第１下経地糸接結糸１及び第２上面側経糸２及び第２下経地糸接結糸２のそれぞれが、１本、または２本では第１上面側経糸の組織と同じ組織を形成してはいないが、これら３本を組み合わせることで１つの上面側経糸組織を形成するものである。また、これらの配置順序は、第１上面側経糸１、第１下経地糸接結糸１、第２上面側経糸２、第２下経地糸接結糸２の順である。第１下経地糸接結糸１、第２上面側経糸２、第２下経地糸接結糸２は３本が協働して１つの上面側経糸組織を形成するものであるため、このように配置させることが必要である。
【００１６】
具体的には、第２上面側経糸２は連続する３本以上の上面側緯糸と下面側緯糸の下を通る潜在部、つまり７本の上面側緯糸１´ｕ〜７´ｕと下面側緯糸の間を通る潜在部と、７本の上面側緯糸９´ｕ〜１５´ｕと下面側緯糸の間を通る潜在部を形成する組織であって、第１下経地糸接結糸１はその潜在部のうち第２上面側経糸２のナックルと隣接しない位置で、１本の上面側緯糸３´ｕの上側を通る組織であり、第２下経地糸接結糸２は他の潜在部のうち第２上面側経糸２のナックルと隣接しない位置で、１本の上面側緯糸１１´ｕの上側を通る組織とした。このように、第２上面側経糸２を挟んで両側に配置する第１下経地糸接結糸１と第２下経地糸接結糸の３本によって第１上面側経糸１と同じ１／４−１／２組織を形成する。具体的には、第１下経地糸接結糸１及び第２上面側経糸２及び第２下経地糸接結糸２を組み合わせて、１本の上面側緯糸３´の上を通り、次いで連続する４本の上面側緯糸４´ｕ、５´ｕ、６´ｕ、７´ｕの下を通り、次いで１本の上面側緯糸８´ｕの上を通り、２本の上面側緯糸９´ｕ、１０´ｕの下を通り、１本の上面側緯糸１１´ｕの上を通り、次いで連続する４本の上面側緯糸１２´ｕ、１３´ｕ、１４´ｕ、１５´ｕの下を通り、次いで１本の上面側緯糸１６´ｕの上を通り、２本の上面側緯糸１´ｕ、２´ｕの下を通る１／４−１／２組織を形成する。
【００１７】
本発明では第２上面側経糸２が３本以上の上面側緯糸と下面側緯糸の間を通る潜在部を形成する組織で、第２上面側経糸２の両側に隣接する第１下経地糸接結糸１と第２下経地糸接結糸２がその潜在部で、それぞれ、第２上面側経糸２が形成するナックルと隣接しない位置で１本または２本の上面側緯糸の上側を通る組織としたため、第２上面側経糸２を中心に寄り合う構造となる。もし、第２上面側経糸２が通る上面側緯糸と同じ緯糸の上、あるいはそのすぐ隣の緯糸の上を、第１下経地糸接結糸１、または第２下経地糸接結糸２が通る組織とした場合、ナックルの高低差やその他の力の作用によりそれらのナックルは反発して離れてしまい、協働して１本の経糸のようにはならない。しかし、本発明の織物のように、潜在部のうち第２上面側経糸２のナックルと隣接しない位置で第１、第２下経地糸接結糸がナックルを形成する組織とすれば、反発せずに寄り合い、第２上面側経糸のナックルとほぼ同一線上にそれぞれの経地糸接結糸のナックルが配置されることとなるため、見かけ上１本の経糸のようになる。
また、下経地糸接結糸が上面側緯糸の上を通る接結部では上面側緯糸を下側に引き込もうとするが、しかし、本発明においてはその引き込み部分で隣接配置する第２上面側経糸２が上面側緯糸の下側を通って上面側緯糸を下から支えているため、接結部の落ち込みはなく、ナックルの高さが均一となる。
また、上下層を織り合わせる下経地糸接結糸の間に上面側緯糸のみと織り合わせる上面側経糸が配置しているため、下経地糸接結糸の間に斜め方向の隙間が生じ通気性、ろ水性に優れたものとなる。ここでは第１接結経糸の組１、第２接結経糸の組２について説明したが、第１接結経糸の組６、第２接結経糸の組７についても同様である。
【００１８】
下面側表面は下面側の経糸が、４本の下面側緯糸の上、１本の下面側緯糸の下、２本の下面側緯糸の上、１本の下面側緯糸の下を通る４／１−２／１組織であり、下面側緯糸は隣接する２本の下面側の経糸の上側を通り、次いで連続する６本の下面側の経糸の下側を通って下面側表面に緯糸のロングクリンプを形成する組織とした。下面側表面に緯糸のロングクリンプを形成する組織とすることで耐摩耗性に優れた織物となる。また、下面側緯糸は隣接する２本の経糸により下側から織り込まれることで剛性が向上し、下面側表面にロングクリンプが突出し耐摩耗体積が増えて耐摩耗性に優れたものとなる。そして、下面側表面を形成する経糸が下面側緯糸を下面側から織り込む部分で隣り合う左右の経糸と交互に接近するジグザグ配置とした。ジグザグ配置とは、下面側表面において１本の下面側の経糸が右側に隣接配置している下面側の経糸と同じ下面側緯糸の下側でナックルを形成した後、左側に隣接配置している下面側の経糸と同じ下面側緯糸の下側でナックルを形成し、１本の経糸が右側の経糸、左側の経糸に交互に寄り合って蛇行している構造をいう。ジグザグ配置としたことにより、経糸は左右に蛇行し、織物の斜め方向の剛性が向上する。そして、上面側の経糸と下面側の経糸が重なる部分と重ならない部分が混在することとなる。ランダムな大きさや形状の網目ができることによって段階的に脱水させることができ、脱水マークの発生、ワイヤー上のシート原料の刺さり込み、繊維や填料等の抜けを抑制することができる。
【００１９】
例えば、下面側経糸４においては、右隣に隣接配置している下面側経糸５と同時に下面側緯糸３´ｄの下側でナックルを形成し、その後左隣に隣接配置している下面側経糸３と同時に下面側緯糸９´ｄの下側でナックルを形成している。すると、下面側経糸４は下面側緯糸３´ｄとの交点では右側に寄り、下面側緯糸９´ｄとの交点では左側に寄りジグザグ配置となる。上面側表面では上面側経糸、経地糸接結糸が下面側の経糸と同じジグザグ配置を構成する組織でないため、ある部分では上下の経糸が重なり、ある部分では上下の経糸が重ならない構造となり、上側から下側に貫通する脱水孔の形状もランダムとなることで、部分的な急激脱水を抑制できる。上記では下面側経糸４についてのみ説明したが、その他の下面側経糸、経地糸接結糸においても同様のランダム構造となっており、織物全体として同様な表面性が得られる。
【００２０】
（実施例２）
図４は本発明の実施例２の織物の意匠図である。図５は図４の意匠図の第１上面側経糸１と、第１下経地糸接結糸１、第２上面側経糸２、第２下経地糸接結糸２の断面図を示したものである。
図４の意匠図において、１、５は第１接結経糸の組で、２、６は第２接結経糸の組であり、３、４、７、８は上面側経糸、下面側経糸からなる経糸の組である。
上面側表面は、実施例１と同じ１／４−１／２組織の経糸、１／３組織の緯糸からなる。第１下経地糸接結糸１と第２上面側経糸２と第２下経地糸接結糸の各組織は異なるが、組み合わせて形成される組織は１／４−１／２組織であって第１上面側経糸１の組織と変わりはない。第１上面側経糸１は１本の上面側緯糸１´ｕの上を通り、次いで連続する４本の上面側緯糸２´ｕ、３´ｕ、４´ｕ、５´ｕの下を通り、次いで１本の上面側緯糸６´ｕの上を通り、２本の上面側緯糸７´ｕ、８´ｕの下を通り、１本の上面側緯糸９´ｕの上を通り、次いで連続する４本の上面側緯糸１０´ｕ、１１´ｕ、１２´ｕ、１３´ｕの下を通り、次いで１本の上面側緯糸１４´ｕの上を通り、２本の上面側緯糸１５´ｕ、１６´ｕの下を通る１／４−１／２組織を繰り返したものである。そして、第１下経地糸接結糸１及び第２上面側経糸２及び第２下経地糸接結糸２が協働して上面側表面に、第１上面側経糸の組織と同じ１／４−１／２組織を構成する。それぞれ１本、または２本では第１上面側経糸の組織と同じ組織を形成してはいないが、これら３本を組み合わせることで１つの上面側経糸組織を形成するものである。
第２上面側経糸２は１２本の上面側緯糸４´ｕ〜１５´ｕと下面側緯糸の間を通る潜在部を形成する組織であって、その１つの潜在部に第１下経地糸接結糸１は第２上面側経糸２のナックルと隣接しない上面側緯糸８´ｕの上側を通る組織であり、第２下経地糸接結糸２は第２上面側経糸２のナックルと隣接しない上面側緯糸１１´ｕの上側を通る組織とした。本実施例は１つの長い潜在部に２本の下経地糸接結糸が第２上面側経糸２のナックルと隣接しない上面側緯糸の上にナックルを形成する組織とした。このような組織としたため、第２上面側経糸２を中心に第１経地糸接結糸１と第２経地糸接結糸２が寄り合う構造となる。もし、第２上面側経糸２が通る上面側緯糸と同じ緯糸の上、あるいはそのすぐ隣の緯糸の上を、第１経地糸接結糸１、または第２経地糸接結糸２が通る組織とした場合、ナックルの高低差やその他の力の作用によりそれらのナックルは反発して離れてしまい、協働して１本の経糸のようにはならない。しかし、本発明織物のように、第２上面側経糸２のナックルの存在しない潜在部で、第２上面側経糸の両側にある下経地糸接結糸がナックルを形成する組織とすれば、反発せずに寄り合い、第２上面側経糸のナックルとほぼ同一線上にそれぞれの経地糸接結糸のナックルが配置されることとなるため、見かけ上１本の経糸のようになる。
また、下経地糸接結糸が上面側緯糸の上を通る接結部では上面側緯糸を下側に引き込もうとするが、しかし、本発明においてはその引き込み部分で隣接配置する第２上面側経糸２が上面側緯糸の下側を通って上面側緯糸を下から支えているため、接結部の落ち込みはなく、ナックルの高さが均一となる。
また、上下層を織り合わせる下経地糸接結糸の間に上面側緯糸のみと織り合わせる上面側経糸が配置しているため、下経地糸接結糸の間に斜め方向の隙間が生じ通気性、ろ水性に優れたものとなる。ここでは第１接結経糸の組１、第２接結経糸の組２について説明したが、第１接結経糸の組６、第２接結経糸の組７についても同様である。
下面側表面組織は実施例１と同じであり、耐摩耗性、剛性、織物の斜め方向の剛性、脱水マークの発生、ワイヤー上のシート原料の刺さり込み、繊維や填料等の抜けを抑制することができる。
【００２１】
（実施例３）
図６は本発明の実施例３の織物の意匠図である。図７は図６の意匠図の第１上面側経糸１と、第１下経地糸接結糸１、第２上面側経糸２、第２下経地糸接結糸２の断面図を示したものである。
図６の意匠図において、１、５は第１接結経糸の組で、２、６は第２接結経糸の組であり、３、４、７、８は上面側経糸、下面側経糸からなる経糸の組である。
上面側表面は、実施例１と同じ１／４−１／２組織の経糸、１／３組織の緯糸からなる。第１下経地糸接結糸１と第２上面側経糸２と第２下経地糸接結糸の各組織は異なるが、組み合わせて形成される組織は１／４−１／２組織であって第１上面側経糸１の組織と変わりはない。
第２上面側経糸２は１０本の上面側緯糸４´ｕ〜１３´ｕと下面側緯糸の間を通る潜在部を形成する組織であって、その１つの潜在部で第１下経地糸接結糸１が上面側緯糸１１´ｕの上側を通る組織であり、第２下経地糸接結糸２は上面側緯糸６´ｕの上側を通る組織とした。本実施例は１つの長い潜在部に２本の下経地糸接結糸が第２上面側経糸２のナックルと隣接しない上面側緯糸の上にナックルを形成する組織とした。このような組織としたため、第１下経地糸接結糸１、第２上面側経糸２、第２下経地糸接結糸２はそれぞれ反発せずに寄り合い、第２上面側経糸のナックルとほぼ同一線上にそれぞれの下経地糸接結糸のナックルが配置されることとなるため、見かけ上１本の経糸のようになる。
また、下経地糸接結糸が上面側緯糸の上を通る接結部では上面側緯糸を下側に引き込もうとするが、しかし、本発明においてはその引き込み部分で隣接配置する第２上面側経糸２が上面側緯糸の下側を通って上面側緯糸を下から支えているため、接結部の落ち込みはなく、ナックルの高さが均一となる。
また、上下層を織り合わせる下経地糸接結糸の間に上面側緯糸のみと織り合わせる上面側経糸が配置しているため、下経地糸接結糸の間に斜め方向の隙間が生じ通気性、ろ水性に優れたものとなる。ここでは第１接結経糸の組１、第２接結経糸の組２について説明したが、第１接結経糸の組５、第２接結経糸の組６についても同様である。
下面側表面組織は実施例１と同じであり、耐摩耗性、剛性、織物の斜め方向の剛性、脱水マークの発生、ワイヤー上のシート原料の刺さり込み、繊維や填料等の抜けを抑制することができる。
【００２２】
（実施例４）
図８は本発明の実施例４の織物の意匠図である。図９は図８の意匠図の第１上面側経糸１と、第１下経地糸接結糸１、第２上面側経糸２、第２下経地糸接結糸２の断面図を示したものである。
図８の意匠図において、１、５は第１接結経糸の組で、２、６は第２接結経糸の組であり、３、４、７、８は上面側経糸、下面側経糸からなる経糸の組である。
上面側表面は、実施例１と同じ１／４−１／２組織の経糸、１／３組織の緯糸からなる。第１下経地糸接結糸１と第２上面側経糸２と第２下経地糸接結糸の各組織は異なるが、組み合わせて形成される組織は１／４−１／２組織であって第１上面側経糸１の組織と変わりはない。
第２上面側経糸２は１２本の上面側緯糸５´ｕ〜１６´ｕと下面側緯糸の間を通る潜在部を形成する組織であって、その１つの長い潜在部に第１下経地糸接結糸１は上面側緯糸９´ｕの上側を通る組織とし、第２下経地糸接結糸２は上面側緯糸１２´ｕの上側を通る組織とした。本実施例は１つの長い潜在部に２本の下経地糸接結糸が第２上面側経糸２のナックルと隣接しない上面側緯糸の上にナックルを形成する組織とした。このような組織としたため、第１下経地糸接結糸１、第２上面側経糸２、第２下経地糸接結糸２はそれぞれ反発せずに寄り合い、第２上面側経糸のナックルとほぼ同一線上にそれぞれの下経地糸接結糸のナックルが配置されることとなるため、見かけ上１本の経糸のようになる。
また、下経地糸接結糸が上面側緯糸の上を通る接結部では上面側緯糸を下側に引き込もうとするが、しかし、本発明においてはその引き込み部分で隣接配置する第２上面側経糸２が上面側緯糸の下側を通って上面側緯糸を下から支えているため、接結部の落ち込みはなく、ナックルの高さが均一となる。
また、上下層を織り合わせる下経地糸接結糸の間に上面側緯糸のみと織り合わせる上面側経糸が配置しているため、下経地糸接結糸の間に斜め方向の隙間が生じ通気性、ろ水性に優れたものとなる。ここでは第１接結経糸の組１、第２接結経糸の組２について説明したが、第１接結経糸の組５、第２接結経糸の組６についても同様である。
下面側表面は下面側の経糸が、３本の下面側緯糸の上、１本の下面側緯糸の下を通る３／１組織であり、下面側緯糸は１本の下面側の経糸の上側を通り、次いで連続する３本の下面側の経糸の下側を通って下面側表面に緯糸のロングクリンプを形成する組織とした。下面側表面に緯糸のロングクリンプを形成する組織とすることで耐摩耗性に優れた織物となる。
【００２３】
（実施例５）
図１０は本発明の実施例５の織物の意匠図である。図１１は図１０の意匠図の第１上面側経糸１と、第１下経地糸接結糸１、第２上面側経糸２、第２下経地糸接結糸２の断面図を示したものである。
図１０の意匠図において、１、５は第１接結経糸の組で、２、６は第２接結経糸の組であり、３、４、７、８は上面側経糸、下面側経糸からなる経糸の組である。
上面側表面は、経糸が１本の上面側緯糸の上、下を交互に通る平織組織である。第１下経地糸接結糸１と第２上面側経糸２と第２下経地糸接結糸の各組織は異なるが、組み合わせて形成される組織は１／１の平織組織である。
第２上面側経糸２は３本の上面側緯糸８´ｕ、９´ｕ、１０´ｕと下面側緯糸の間を通る潜在部と、３本の上面側緯糸１２´ｕ、１３´ｕ、１４´ｕと下面側緯糸の間を通る潜在部を形成する組織であって、その一方の潜在部では第１下経地糸接結糸１が上面側緯糸９´の上側を通る組織を形成し、もう一方の潜在部では第２下経地糸接結糸２が上面側緯糸１３´ｕの上側を通る組織とした。２つの短い潜在部を形成するものであるが、潜在部のうちの第２上面側経糸のナックルと隣接しない位置で第１下経地糸接結糸、第２下経地糸接結糸がナックルを形成するため、第１下経地糸接結糸１、第２上面側経糸２、第２下経地糸接結糸２はそれぞれ反発せずに寄り合い、第２上面側経糸のナックルとほぼ同一線上にそれぞれの下経地糸接結糸のナックルが配置されることとなるため、見かけ上１本の経糸のようになる。
また、下経地糸接結糸が上面側緯糸の上を通る接結部では上面側緯糸を下側に引き込もうとするが、しかし、本発明においてはその引き込み部分で隣接配置する第２上面側経糸２が上面側緯糸の下側を通って上面側緯糸を下から支えているため、接結部の落ち込みはなく、ナックルの高さが均一となる。
また、上下層を織り合わせる下経地糸接結糸の間に上面側緯糸のみと織り合わせる上面側経糸が配置しているため、下経地糸接結糸の間に斜め方向の隙間が生じ通気性、ろ水性に優れたものとなる。ここでは第１接結経糸の組１、第２接結経糸の組２について説明したが、第１接結経糸の組５、第２接結経糸の組６についても同様である。
下面側表面組織は実施例１と同じであり、耐摩耗性、剛性、織物の斜め方向の剛性、脱水マークの発生、ワイヤー上のシート原料の刺さり込み、繊維や填料等の抜けを抑制することができる。
【００２４】
（実施例６）
図１２は本発明の実施例６の織物の意匠図である。図１３は図１２の意匠図の第１上面側経糸１と、第１下経地糸接結糸１、第２上面側経糸２、第２下経地糸接結糸２の断面図を示したものである。
図１２の意匠図において、１、５は第１接結経糸の組で、２、６は第２接結経糸の組であり、３、４、７、８は上面側経糸、下面側経糸からなる経糸の組である。
上面側表面は、経糸が１本の上面側緯糸の上、下を交互に通る平織組織である。第１下経地糸接結糸１と第２上面側経糸２と第２下経地糸接結糸の各組織は異なるが、組み合わせて形成される組織は１／１の平織組織である。
第２上面側経糸２は５本の上面側緯糸６´ｕ〜１０´ｕと下面側緯糸の間を通る潜在部を形成する組織であって、その１つの潜在部に第１下経地糸接結糸１は上面側緯糸９´ｕの上側を通る組織であり、第２下経地糸接結糸２は上面側緯糸７´ｕの上側を通る組織とした。本実施例では１つの短い潜在部を形成するものであるが、潜在部のうち第２上面側経糸のナックルと隣接しない位置で第１下経地糸接結糸と第２下経地糸接結糸がナックルを形成するため、第１下経地糸接結糸１、第２上面側経糸２、第２下経地糸接結糸２はそれぞれ反発せずに寄り合い、第２上面側経糸のナックルとほぼ同一線上にそれぞれの下経地糸接結糸のナックルが配置されることとなるため、見かけ上１本の経糸のようになる。
また、下経地糸接結糸が上面側緯糸の上を通る接結部では上面側緯糸を下側に引き込もうとするが、しかし、本発明においてはその引き込み部分で隣接配置する第２上面側経糸２が上面側緯糸の下側を通って上面側緯糸を下から支えているため、接結部の落ち込みはなく、ナックルの高さが均一となる。
また、上下層を織り合わせる下経地糸接結糸の間に上面側緯糸のみと織り合わせる上面側経糸が配置しているため、下経地糸接結糸の間に斜め方向の隙間が生じ通気性、ろ水性に優れたものとなる。ここでは第１接結経糸の組１、第２接結経糸の組２について説明したが、第１接結経糸の組５、第２接結経糸の組６についても同様である。
下面側表面は下面側の経糸は、３本の下面側緯糸の上、１本の下面側緯糸の下を通る３／１組織であり、下面側緯糸は１本の下面側の経糸の上側を通り、次いで連続する３本の下面側の経糸の下側を通って下面側表面に緯糸のロングクリンプを形成する組織とした。下面側表面に緯糸のロングクリンプを形成する組織とすることで耐摩耗性に優れた織物となる。
【００２５】
（実施例７）
図１４は本発明の実施例７の織物の意匠図である。図１５は図１４の意匠図の第１上面側経糸１と、第１下経地糸接結糸１、第２上面側経糸２、第２下経地糸接結糸２の断面図を示したものである。
図１４の意匠図において、１、５は第１接結経糸の組で、２、６は第２接結経糸の組であり、３、４、７、８は上面側経糸、下面側経糸からなる経糸の組である。
上面側表面は、経糸が１本の上面側緯糸の上、下を交互に通る１／１組織である。第１下経地糸接結糸１、第２上面側経糸２、第２下経地糸接結糸の各組織は異なるが、組み合わせて形成される組織は同様に１／１組織である。
第２上面側経糸２は５本の上面側緯糸７´ｕ〜１１´ｕと下面側緯糸の間を通る潜在部と、５本の上面側緯糸１５´ｕ〜１６´ｕ、１´ｕ〜３´ｕと下面側緯糸の間を通る潜在部を形成する組織であって、その一方の潜在部では第１下経地糸接結糸１が上面側緯糸１６´ｕと上面側緯糸２´ｕの上側を通る組織であり、もう一方の潜在部では第２下経地糸接結糸２が上面側緯糸８´ｕと上面側緯糸１０´ｕの上側を通る組織とした。第１下経地糸接結糸、第２下経地糸接結糸が潜在部の第２上面側経糸のナックルと隣接しない位置でナックルを形成するため、第１下経地糸接結糸１、第２上面側経糸２、第２下経地糸接結糸２はそれぞれ反発せずに寄り合い、第２上面側経糸のナックルとほぼ同一線上にそれぞれの下経地糸接結糸のナックルが配置されることとなるため、見かけ上１本の経糸のようになる。
下面側表面組織は実施例１と同じであり、耐摩耗性、剛性、織物の斜め方向の剛性、脱水マークの発生、ワイヤー上のシート原料の刺さり込み、繊維や填料等の抜けを抑制することができる。
【００２６】
（実施例８）
図１６は本発明の実施例８の織物の意匠図である。図１７は図１６の意匠図の第１上面側経糸１と、第１下経地糸接結糸１、第２上面側経糸２、第２下経地糸接結糸２の断面図を示したものである。
図１６の意匠図において、１、５は第１接結経糸の組で、２、６は第２接結経糸の組であり、３、４、７、８は上面側経糸、下面側経糸からなる経糸の組である。
上面側表面は、経糸が２本の上面側緯糸の上、２本の上面側緯糸の下を通る２／２組織である。第１下経地糸接結糸１、第２上面側経糸２、第２下経地糸接結糸の各組織は異なるが、組み合わせて形成される組織は２／２組織である。
第２上面側経糸２は６本の上面側緯糸６´ｕ〜１１´ｕと下面側緯糸の間を通る潜在部と、６本の上面側緯糸１４´ｕ〜１６´ｕ、１´ｕ〜３´ｕと下面側緯糸の間を通る潜在部を形成する組織であって、その一方の潜在部では第１下経地糸接結糸１が２本の上面側緯糸１６´ｕ、１´ｕの上側を通る組織であり、もう一方の潜在部では第２下経地糸接結糸２が２本の上面側緯糸８´ｕ、９´ｕの上側を通る組織とした。第１下経地糸接結糸、第２下経地糸接結糸が潜在部の第２上面側経糸のナックルと隣接しない位置でナックルを形成するため、第１下経地糸接結糸１、第２上面側経糸２、第２下経地糸接結糸２はそれぞれ反発せずに寄り合い、第２上面側経糸のナックルとほぼ同一線上にそれぞれの下経地糸接結糸のナックルが配置されることとなるため、見かけ上１本の経糸のようになる。
下面側表面組織は実施例１と同じであり、耐摩耗性、剛性、織物の斜め方向の剛性、脱水マークの発生、ワイヤー上のシート原料の刺さり込み、繊維や填料等の抜けを抑制することができる。
【００２７】
（実施例９）
図１８は本発明の実施例９の織物の意匠図である。図１９は図１８の意匠図の第１上面側経糸１と、第１下経地糸接結糸１、第２上面側経糸２、第２下経地糸接結糸２の断面図を示したものである。
図１８の意匠図において、１、５は第１接結経糸の組で、２、６は第２接結経糸の組であり、３、４、７、８は上面側経糸、下面側経糸からなる経糸の組である。
上面側表面は、経糸が１本の上面側緯糸の上、３本の上面側緯糸の下を通る１／３組織である。第１下経地糸接結糸１、第２上面側経糸２、第２下経地糸接結糸の各組織は異なるが、組み合わせて形成される組織は同様に１／３組織である。
第２上面側経糸２は７本の上面側緯糸５´ｕ〜１１´ｕと下面側緯糸の間を通る潜在部と、６本の上面側緯糸１３´ｕ〜１６´ｕ、１´ｕ〜３´ｕと下面側緯糸の間を通る潜在部を形成する組織であって、その一方の潜在部では第１下経地糸接結糸１が１本の上面側緯糸１６´ｕの上側を通る組織であり、もう一方の潜在部では第２下経地糸接結糸２が１本の上面側緯糸８´ｕの上側を通る組織とした。第１下経地糸接結糸、第２下経地糸接結糸が潜在部の第２上面側経糸のナックルと隣接しない位置でナックルを形成するため、第１下経地糸接結糸１、第２上面側経糸２、第２下経地糸接結糸２はそれぞれ反発せずに寄り合い、第２上面側経糸のナックルとほぼ同一線上にそれぞれの下経地糸接結糸のナックルが配置されることとなるため、見かけ上１本の経糸のようになる。
下面側表面組織は実施例１と同じであり、耐摩耗性、剛性、織物の斜め方向の剛性、脱水マークの発生、ワイヤー上のシート原料の刺さり込み、繊維や填料等の抜けを抑制することができる。
【００２８】
（実施例１０）
図２０は本発明の実施例１０の織物の意匠図である。図２１は図２０の意匠図の第１上面側経糸１と、第１下経地糸接結糸１、第２上面側経糸２、第２下経地糸接結糸２の断面図を示したものである。この織物は接結経糸の組を１０／１０の割合で配置した２０シャフトの２層織物であって、本実施例のように構成する経糸を全て接結経糸の組としても構わない。上面側緯糸と下面側緯糸の配置割合は２：１である。本発明の織物は、前実施例のように１６シャフトであっても、本実施例のように２０シャフトであっても構わない。また２４シャフト等も可能である。
図２０の意匠図において、１、３、５、７、９は第１接結経糸の組で、２、４、６、８、１０は第２接結経糸の組である。
上面側表面は、経糸が１本の上面側緯糸の上、下を交互に通る１／１組織である。第１下経地糸接結糸１、第２上面側経糸２、第２下経地糸接結糸の各組織は異なるが、組み合わせて形成される組織は同様に１／１組織である。
第２上面側経糸２は３本の上面側緯糸７´ｕ〜９´ｕと下面側緯糸の間を通る潜在部と、３本の上面側緯糸１７´ｕ〜１９´ｕと下面側緯糸の間を通る潜在部を形成する組織であって、その一方の潜在部では第１下経地糸接結糸１が１本の上面側緯糸８´ｕの上側を通る組織であり、もう一方の潜在部では第２下経地糸接結糸２が１本の上面側緯糸１８´ｕの上側を通る組織とした。第１下経地糸接結糸、第２下経地糸接結糸が潜在部の第２上面側経糸のナックルと隣接しない位置でナックルを形成するため、第１下経地糸接結糸１、第２上面側経糸２、第２下経地糸接結糸２はそれぞれ反発せずに寄り合い、第２上面側経糸のナックルとほぼ同一線上にそれぞれの下経地糸接結糸のナックルが配置されることとなるため、見かけ上１本の経糸のようになる。
下面側表面は下面側の経糸は、４本の下面側緯糸の上、１本の下面側緯糸の下を通る４／１組織であり、下面側緯糸は１本の下面側の経糸の上側を通り、次いで連続する４本の下面側の経糸の下側を通って下面側表面に緯糸のロングクリンプを形成する組織とした。下面側表面に緯糸のロングクリンプを形成する組織とすることで耐摩耗性に優れた織物となる。
【００２９】
（実施例１１）
図２２は本発明の実施例１１の織物の意匠図である。図２３は図２２の意匠図の第１上面側経糸１と、第１下経地糸接結糸１、第２上面側経糸２、第２下経地糸接結糸２の断面図を示したものである。この織物は接結経糸の組を６／１０の割合で配置した２０シャフトの２層織物である。上面側緯糸と下面側緯糸の配置割合は２：１である。
図２２の意匠図において、１、５、９は第１接結経糸の組で、２、６、１０は第２接結経糸の組である。
上面側表面は、経糸が１本の上面側緯糸の上、下を交互に通る１／１組織である。第１下経地糸接結糸１、第２上面側経糸２、第２下経地糸接結糸の各組織は異なるが、組み合わせて形成される組織は同様に１／１組織である。
第２上面側経糸２は５本の上面側緯糸３´ｕ〜７´ｕと下面側緯糸の間を通る潜在部と、５本の上面側緯糸１３´ｕ〜１７´ｕと下面側緯糸の間を通る潜在部を形成する組織であって、その一方の潜在部では第１下経地糸接結糸１が上面側緯糸１４´ｕ、１６´ｕの上側を通る組織であり、もう一方の潜在部では第２下経地糸接結糸２が上面側緯糸４´ｕ、６´ｕの上側を通る組織とした。第１下経地糸接結糸、第２下経地糸接結糸が潜在部の第２上面側経糸のナックルと隣接しない位置でナックルを形成するため、第１下経地糸接結糸１、第２上面側経糸２、第２下経地糸接結糸２はそれぞれ反発せずに寄り合い、第２上面側経糸のナックルとほぼ同一線上にそれぞれの下経地糸接結糸のナックルが配置されることとなるため、見かけ上１本の経糸のようになる。
下面側表面組織は実施例１と同じであり、耐摩耗性、剛性、織物の斜め方向の剛性、脱水マークの発生、ワイヤー上のシート原料の刺さり込み、繊維や填料等の抜けを抑制することができる。
【００３０】
（実施例１２）
図２４は本発明の実施例１２の織物の意匠図である。図２５は図２４の意匠図の第１上面側経糸１と、第１下経地糸接結糸１、第２上面側経糸２、第２下経地糸接結糸２の断面図を示したものである。この織物は接結経糸の組を４／１０の割合で配置した２０シャフトの２層織物であって、上面側緯糸と下面側緯糸の配置割合は２：１である。
図２４の意匠図において、１、６は第１接結経糸の組で、２、７は第２接結経糸の組であり、３、４、５、８、９、１０は上面側経糸、下面側経糸からなる経糸の組である。
上面側表面は、経糸が２本の上面側緯糸の上、３本の上面側緯糸の下を通る２／３組織である。第１下経地糸接結糸１、第２上面側経糸２、第２下経地糸接結糸の各組織は異なるが、組み合わせて形成される組織は同様に２／３組織である。
第２上面側経糸２は８本の上面側緯糸３´ｕ〜１０´ｕと下面側緯糸の間を通る潜在部と、４本の上面側緯糸１３´ｕ〜２０´ｕと下面側緯糸の間を通る潜在部を形成する組織であって、その一方の潜在部では第１下経地糸接結糸１が２本の上面側緯糸１６´ｕ、１７´ｕの上側を通る組織であり、もう一方の潜在部では第２下経地糸接結糸２が１本の上面側緯糸６´ｕ、７´ｕの上側を通る組織とした。第１下経地糸接結糸、第２下経地糸接結糸が潜在部の第２上面側経糸のナックルと隣接しない位置でナックルを形成するため、第１下経地糸接結糸１、第２上面側経糸２、第２下経地糸接結糸２はそれぞれ反発せずに寄り合い、第２上面側経糸のナックルとほぼ同一線上にそれぞれの下経地糸接結糸のナックルが配置されることとなるため、見かけ上１本の経糸のようになる。
下面側表面組織は実施例１と同じであり、耐摩耗性、剛性、織物の斜め方向の剛性、脱水マークの発生、ワイヤー上のシート原料の刺さり込み、繊維や填料等の抜けを抑制することができる。
【００３１】
（実施例１３）
図２６は本発明の実施例１３の織物の意匠図である。図２７は図２６の意匠図の第１上面側経糸１と、第１下経地糸接結糸１、第２上面側経糸２、第２下経地糸接結糸２の断面図を示したものである。この織物は接結経糸の組を４／１０の割合で配置した２０シャフトの２層織物であって、上面側緯糸と下面側緯糸の配置割合は２：１である。
図２６の意匠図において、１、６は第１接結経糸の組で、２、７は第２接結経糸の組であり、３、４、５、８、９、１０は上面側経糸、下面側経糸からなる経糸の組である。
上面側表面は、経糸が１本の上面側緯糸の上、４本の上面側緯糸の下を通る１／４組織である。第１下経地糸接結糸１、第２上面側経糸２、第２下経地糸接結糸の各組織は異なるが、組み合わせて形成される組織は同様に１／４組織である。
第２上面側経糸２は９本の上面側緯糸４´ｕ〜１２´ｕと下面側緯糸の間を通る潜在部と、９本の上面側緯糸１４´ｕ〜２０´ｕ、１´ｕ〜２´ｕと下面側緯糸の間を通る潜在部を形成する組織であって、その一方の潜在部では第１下経地糸接結糸１が１本の上面側緯糸８´ｕの上側を通る組織であり、もう一方の潜在部では第２下経地糸接結糸２が１本の上面側緯糸１８´ｕの上側を通る組織とした。第１下経地糸接結糸、第２下経地糸接結糸が潜在部の第２上面側経糸のナックルと隣接しない位置でナックルを形成するため、第１下経地糸接結糸１、第２上面側経糸２、第２下経地糸接結糸２はそれぞれ反発せずに寄り合い、第２上面側経糸のナックルとほぼ同一線上にそれぞれの下経地糸接結糸のナックルが配置されることとなるため、見かけ上１本の経糸のようになる。
下面側表面組織は実施例１と同じであり、耐摩耗性、剛性、織物の斜め方向の剛性、脱水マークの発生、ワイヤー上のシート原料の刺さり込み、繊維や填料等の抜けを抑制することができる。
【産業上の利用可能性】
【００３２】
紙に織物のワイヤーマークを転写しにくく、また通気性、ろ水性、剛性、耐摩耗性に優れ、良好な紙を製造するために必要な条件を使用末期まで長期間使用することができる。
【図面の簡単な説明】
【００３３】
【図１】本発明の実施例１の工業用二層織物の意匠図である。
【図２】図１の第１接結経糸の組１、第２接結経糸の組２の経糸に沿った断面図である。
【図３】図１の上面側表面の平面図である。
【図４】本発明の実施例２の工業用二層織物の意匠図である。
【図５】図４の第１接結経糸の組１、第２接結経糸の組２の経糸に沿った断面図である。
【図６】本発明の実施例３の工業用二層織物の意匠図である。
【図７】図６の第１接結経糸の組１、第２接結経糸の組２の経糸に沿った断面図である。
【図８】本発明の実施例４の工業用二層織物の意匠図である。
【図９】図８の第１接結経糸の組１、第２接結経糸の組２の経糸に沿った断面図である。
【図１０】本発明の実施例５の工業用二層織物の意匠図である。
【図１１】図１１の第１接結経糸の組１、第２接結経糸の組２の経糸に沿った断面図である。
【図１２】本発明の実施例６の工業用二層織物の意匠図である。
【図１３】図１２の第１接結経糸の組１、第２接結経糸の組２の経糸に沿った断面図である。
【図１４】本発明の実施例７の工業用二層織物の意匠図である。
【図１５】図１４の第１接結経糸の組１、第２接結経糸の組２の経糸に沿った断面図である。
【図１６】本発明の実施例８の工業用二層織物の意匠図である。
【図１７】図１６の第１接結経糸の組１、第２接結経糸の組２の経糸に沿った断面図である。
【図１８】本発明の実施例９の工業用二層織物の意匠図である。
【図１９】図１８の第１接結経糸の組１、第２接結経糸の組２の経糸に沿った断面図である。
【図２０】本発明の実施例１０の工業用二層織物の意匠図である。
【図２１】図２０の第１接結経糸の組１、第２接結経糸の組２の経糸に沿った断面図である。
【図２２】本発明の実施例１１の工業用二層織物の意匠図である。
【図２３】図２２の第１接結経糸の組１、第２接結経糸の組２の経糸に沿った断面図である。
【図２４】本発明の実施例１２の工業用二層織物の意匠図である。
【図２５】図２４の第１接結経糸の組１、第２接結経糸の組２の経糸に沿った断面図である。
【図２６】本発明の実施例１３の工業用二層織物の意匠図である。
【図２７】図２６の第１接結経糸の組１、第２接結経糸の組２の経糸に沿った断面図である。
【符号の説明】
【００３４】
１、２、３・・・１０  接結経糸の組、あるいは経糸の組
１´〜２０´  上面側緯糸、下面側緯糸
【図１】
2006348403.tif 000003
【図２】
2006348403.tif 000004
【図３】
2006348403.tif 000005
【図４】
2006348403.tif 000006
【図５】
2006348403.tif 000007
【図６】
2006348403.tif 000008
【図７】
2006348403.tif 000009
【図８】
2006348403.tif 000010
【図９】
2006348403.tif 000011
【図１０】
2006348403.tif 000012
【図１１】
2006348403.tif 000013
【図１２】
2006348403.tif 000014
【図１３】
2006348403.tif 000015
【図１４】
2006348403.tif 000016
【図１５】
2006348403.tif 000017
【図１６】
2006348403.tif 000018
【図１７】
2006348403.tif 000019
【図１８】
2006348403.tif 000020
【図１９】
2006348403.tif 000021
【図２０】
2006348403.tif 000022
【図２１】
2006348403.tif 000023
【図２２】
2006348403.tif 000024
【図２３】
2006348403.tif 000025
【図２４】
2006348403.tif 000026
【図２５】
2006348403.tif 000027
【図２６】
2006348403.tif 000028
【図２７】
2006348403.tif 000029